FR 3052594 A1 20171215 FR 1655337 A 20160610 1 Dispositif à piste électriquement conductrice et procédé de fabrication du dispositif Domaine de l'Invention [001] Le domaine de l'invention est relatif aux pistes électriquement conductrices, notamment obtenues par impression, en particulier en vue de former une antenne ou une inductance. Etat de la technique [002] Dans le domaine de l'électronique, il est connu de former des pistes électriquement conductrices qui peuvent délimiter au moins en partie une antenne ou encore une inductance. Les techniques de dépôt de la microélectronique sont adaptées mais coûteuses et limitées à des supports rigides. Il existe donc un besoin de diminuer les coûts des opérations pour former les pistes électriquement conductrices, et de permettre la formation de telles pistes sur des supports flexibles en fonction des besoins. [3] Dans l'optique de diminution des coûts, il a été développé des solutions d'impression de pistes électriquement conductrices à base d'encres. Outre l'avantage de diminution des coûts, de telles encres peuvent aussi être soumises à sollicitations après leur séchage ce qui rend possible le dépôt sur substrat flexible. [4] Le document « Investigation of RFID tag Antennas printed on flexible substrates using two types of conductive pastes » de Kamil Janeczek et al. publié dans IEEE « Electronic System-Integration Technology Conference (ESTC) », 2010 3rd - conférence du 13-16 Septembre 2010 qui s'est tenue à Berlin. Ce document propose d'utiliser une pâte comprenant de l'argent mélangé à un polymère. Le polymère permet une certaine flexibilité, mais présente l'inconvénient de dégrader la conductivité électrique et de créer des capacités parasites. Il en résulte la formation d'antennes de qualité moyenne. En effet, un facteur de qualité de l'antenne est dépendant de sa conductivité électrique. [5] De manière générale, les encres destinées à être déposées par impression et comportant de l'argent et un polymère ne sont pas sans inconvénients. En effet, le polymère agit comme un diélectrique, et la 3052594 2 concentration des lignes de champs sous le diélectrique conduit à une chute de l'efficacité et du gain. De ce fait, cette technique n'est utilisée que lorsque l'application visée nécessite une bande passante réduite et un faible gain. De plus, une telle encre présente une grande rugosité. Il est connu que les pertes 5 ohmiques sur les conducteurs électriques sont liées à leur conductivité électrique, mais également à la rugosité de ceux-ci comme expliqué dans le document A. C. Scogna and M. Schauer, "Performance analysis of stripline surface roughness models," publié en 2008 dans International Symposium on Electromagnetic Compatibility - EMC Europe, 2008, pp. 1-6. 10 [006] Il existe donc un besoin de trouver une alternative par rapport à l'art antérieur, préférentiellement cette alternative peut permettre d'améliorer la conductivité d'une piste électriquement conductrice, notamment lorsque cette dernière est déposée par impression. 15 Objet de l'invention [7] L'invention a pour but de remédier au moins en partie aux besoins évoqués précédemment. [8] On tend vers ce but grâce à un procédé de fabrication d'un dispositif comprenant une piste électriquement conductrice agencée sur un support, ledit 20 procédé comportant une étape de fourniture du support, et une étape de formation de la piste électriquement conductrice sur le support comprenant les étapes suivantes : une étape de fourniture d'une solution destinée à être déposée sur le support, une étape de dépôt de la solution par impression sur le support. L'étape de fourniture de la solution est telle que ladite solution fournie 25 comporte un mélange d'un solvant, d'un ensemble de particules métalliques et d'un matériau métallique présentant une température de fusion inférieure à celle des particules métalliques de l'ensemble de particules métalliques, et le procédé comporte une étape de fusion du matériau métallique d'où il résulte la formation d'une soudure en matériau métallique entre des particules métalliques de 30 l'ensemble de particules métalliques. [9] En particulier, l'étape de formation de la piste électriquement conductrice sur le support comporte une étape de traitement thermique de la solution déposée sur le support d'où il résulte une évaporation du solvant. 3052594 3 [0010] Notamment, l'étape de traitement thermique comporte : une première phase dans laquelle le support et la solution déposée sont soumis à une première température comprise entre 40°C et 80°C, notamment égale à 60°C, pendant un premier temps compris entre 1 seconde et 360 secondes, notamment 5 égal à 300 secondes, puis une deuxième phase dans laquelle le support et la solution déposée sont soumis à une deuxième température comprise entre 80°C et 120°C, notamment égale à 100°C, pendant un deuxième temps compris entre 1 seconde et 500 secondes, notamment égal à 300 secondes, puis une troisième phase dans laquelle le support et la solution déposée sont soumis à 10 une troisième température comprise entre 100°C et 300°C, notamment égale à 140°C, pendant un troisième temps compris entre 1 seconde et 3600 secondes, notamment égal à 1800 secondes. [0011] En particulier, il résulte de la mise en oeuvre de l'étape de traitement thermique la fusion du matériau métallique. 15 [0012] Selon une réalisation, au moins une partie du support est apte à être thermoformée, et après l'étape de formation de la piste électriquement conductrice sur le support, le procédé comporte une étape de thermoformage de ladite au moins une partie du support. [0013] En particulier, l'étape de thermoformage provoque la fusion du matériau 20 métallique, et après l'étape de thermoformage tout ou partie des particules métalliques de l'ensemble de particules métalliques sont soudées entre elles par ledit matériau métallique. [0014] Notamment, l'étape de dépôt de la solution sur le support est telle qu'il est réalisé un motif destiné à délimiter au moins une partie d'antenne ou 25 d'inductance. [0015] De préférence, le matériau métallique est choisi parmi les alliages suivants : Ag-Bi, Ag-Sn-Bi, Ag-Sn-Cu, Au-Sn. [0016] Le procédé peut comporter une étape de formation du support à fournir comprenant une étape de fourniture d'une base et une étape de formation d'une 30 couche d'accroche destinée à former une interface entre la piste électriquement conductrice et la base. [0017] L'invention est aussi relative à un dispositif comprenant un support et une piste électriquement conductrice agencée sur le support, ladite piste 3052594 4 électriquement conductrice comportant un ensemble de particules métalliques, des particules métalliques de l'ensemble de particules métalliques étant liées électriquement entre elles par soudure en un matériau métallique de ladite piste, ledit matériau métallique présentant une température de fusion inférieure à celle 5 desdites particules métalliques de l'ensemble de particules métalliques. [0018] Notamment, au moins une partie du support est formée dans un matériau apte à être thermoformé. [0019] Le matériau métallique peut être choisi parmi les alliages suivants : Ag-Bi, Ag-Sn-Bi, Ag-Sn-Cu, Au-Sn. 10 [0020] Les particules métalliques présentent préférentiellement des dimensions extérieures maximales comprises entre 30nm et 34,m, et préférentiellement comprises entre 1µm et 14,m. [0021] Notamment, le support adopte une forme obtenue par thermoformage, ladite piste électriquement conductrice épousant ladite forme du support obtenue 15 par thermoformage. [0022] La piste électriquement conductrice peut former au moins une partie d'une antenne ou au moins une partie d'une inductance. [0023] Par exemple, le support comporte une base et une couche d'accroche disposée sur la base et assurant un maintien de la piste électriquement 20 conductrice sur ledit support. Description sommaire des figures [0024] L'invention sera mieux comprise à la lecture de la description qui va suivre, donnée uniquement à titre d'exemple non limitatif et faite en se référant 25 aux dessins sur lesquels : - La figure 1 illustre un dispositif muni d'une piste électriquement conductrice selon un mode d'exécution de l'invention, - La figure 2 représente la figure 1 selon la coupe A-A, - La figure 3 illustre des étapes de mise en oeuvre d'un procédé selon un 30 mode d'exécution particulier de l'invention, - La figure 4 illustre la résistance électrique de la piste électriquement conductrice obtenue par impression et comportant d'une part que des 3052594 5 particules d'argent, et d'autre part des particules d'argent et un matériau métallique en fonction d'une température, - La figure 5 illustre le dispositif de la figure 1 ayant subi un thermoformage, - La figure 6 illustre un objet électronique intégrant le dispositif de la figure 5 5. [0025] Dans ces figures, les mêmes références sont utilisées pour désigner les mêmes éléments. [0026] Par ailleurs, les éléments représentés sur les figures ne sont pas à l'échelle. 10 Description de modes particuliers de réalisation [0027] Le procédé et le dispositif décrits ci-après proposent de former par impression une piste électriquement conductrice comprenant des particules métalliques ainsi qu'un matériau métallique, notamment un alliage, utilisé 15 préférentiellement pour souder les particules métalliques entre elles. Il en résulte l'obtention d'une piste électriquement conductrice présentant des caractéristiques, notamment de conductivité électrique, améliorées par rapport à l'art antérieur utilisant de simples particules métalliques mises en contact par un polymère. En particulier, le matériau métallique est préférentiellement choisi de 20 sorte à présenter une température de fusion comprise dans une gamme de température appliquée pour évaporer le solvant compris dans l'encre - aussi appelée solution dans la suite de la description - utilisée lors de l'impression de la piste électriquement conductrice, ou lors d'un thermoformage du support sur lequel est formée la piste électriquement conductrice. 25 [0028] Dans la présente description, un alliage est une combinaison de métaux. Du point de vue de sa température de fusion un alliage peut fondre à une température plus basse que celle du moins fusible de ses constituants. La température de l'eutectique de l'alliage peut donner sa température de fusion. Pour une partie des alliages, leur température de fusion peut être même plus 30 basse que celle du plus fusible des métaux qui composent ledit alliage (c'est par exemple vrai pour l'alliage Ag-Bi qui fond à 138°C alors que la température de fusion de Bi est égale à 271°C et que la température de fusion de Ag est égale à 960°C). C'est en général le mercure, l'étain et le bismuth qui peuvent donner de 3052594 6 la fusibilité à l'alliage. Un alliage présente généralement une composition précise de ses constituants qui est dite « eutectique » de sorte à obtenir un point de fusion le plus bas possible pour l'alliage. [0029] Les figures 1 et 2 illustrent un dispositif 1 comprenant un support 2 et une 5 piste électriquement conductrice 3 agencée sur le support 2 (notamment cette piste 3 électriquement conductrice est en contact avec le support 2). La piste électriquement conductrice 3 comporte (figure 2) un ensemble de particules métalliques 4. Des particules métalliques 4 de l'ensemble de particules métalliques 4 sont liées électriquement entre elles par soudure en un matériau 10 métallique 5 de la piste 3 électriquement conductrice. Ce matériau métallique 5 présente une température de fusion inférieure à celle des particules métalliques 4 de l'ensemble de particules métalliques 4. Par « des particules métalliques 4 de l'ensemble de particules liées électriquement entre elles par soudure en matériau métallique », on entend que le matériau métallique 5 peut assurer la continuité 15 électrique entre tout ou partie des particules métalliques 4, contrairement au polymère de l'art antérieur. Préférentiellement, la liaison électrique est telle que l'on dit que tout ou partie des particules métalliques 4 sont soudées entre elles par le matériau métallique 5 présentant une température de fusion inférieure à la température de fusion des particules métalliques. Autrement dit, la piste 3 20 électriquement conductrice a pu être obtenue par fusion du matériau métallique 5 sans fonte des particules métalliques 4. [0030] Dans la présente description, par température de fusion, on entend la température sous pression atmosphérique normale à laquelle l'élément associé fond lorsqu'il est soumis à ladite température de fusion. 25 [0031] La piste 3 électriquement conductrice peut former au moins une partie d'une antenne ou au moins une partie d'une inductance. [0032] En fonction des applications, le support 2 peut être formé en tout ou partie par du polycarbonate (PC), du PC-ABS, du polyéthylène, de la céramique, de l'acier passivé, du verre, un oxyde, du Si02, etc. 30 [0033] Le fait que le matériau métallique 5 présente une température de fusion inférieure à celle des particules métalliques 4 permet des avantages quant à la conception du dispositif 1, notamment à base d'une impression en phase liquide, et peut autoriser un thermoformage du support 2 tout en conservant une bonne 3052594 7 conduction électrique de la piste 3 électriquement conductrice après thermoformage, notamment lorsque ce dernier est effectué à une température permettant de faire fondre ledit matériau métallique 5, mais notamment pas les particules métalliques 4. 5 [0034] Les particules métalliques 4 de l'ensemble de particules métalliques peuvent être en argent, en or, en cuivre, en nickel, en palladium, ou encore en platine. L'argent est préféré pour sa bonne conductivité électrique et aussi car son oxyde natif est conducteur électrique. De manière générale, les particules métalliques 4 de l'ensemble de particules métalliques peuvent présenter des 10 dimensions extérieures maximales comprises entre 30nm et 30tm, et préférentiellement comprises entre 1,um et 14,m. Ces dimensions extérieures maximales sont notamment telles qu'elles autorisent l'impression des pistes 3 électriquement conductrices : dans ce cas les particules métalliques 4 doivent pouvoir passer par exemple par des buses d'impression par jet d'encre. Les 15 particules métalliques 4 peuvent présenter un fort module de Young. Ici, les particules étant métalliques, elles présentent effectivement un fort module de Young et par conséquent elles ne se déforment pas facilement surtout aux températures utilisées dans le cadre du procédé décrit ci-après, d'où l'intérêt de l'alliage fusible (c'est-à-dire le matériau métallique) qui à proximité de sa 20 température de fusion se ramollie et donc encaisse parfaitement les contraintes mécaniques du fait de la chute de son module de Young quand il devient mou. [0035] En particulier, dans le cadre de la piste 3, l'ensemble des particules métalliques 4 peut être tel que chaque particule métallique 4 est soudée par le matériau métallique 5 à au moins une autre particule métallique 4 de l'ensemble 25 de particules métalliques. Avantageusement, le matériau métallique 5 est tel qu'il soude toutes les particules métalliques 4 de l'ensemble de particules métalliques par enrobage. [0036] Le matériau métallique 5 peut être de l'indium dont la température de fusion est de 156°C ou encore du bismuth, de l'étain, du plomb, etc. Le matériau 30 métallique 5 est préférentiellement un alliage de métaux. Le matériau métallique 5 est préférentiellement choisi parmi les alliages suivants : Ag-Bi (alliage d'Argent et de Bismuth), Ag-Sn-Bi (alliage d'Argent, d'Etain, et de Bismuth), Ag-Sn-Cu (alliage d'Argent, d'Etain, et de Cuivre), Au-Sn (alliage d'Or et d'Etain). Il est 3052594 8 aussi possible d'utiliser en tant que matériau métallique un alliage d'étain et de plomb, un alliage de plomb d'étain et d'argent, un alliage d'étain de plomb et d'antimoine, un alliage d'étain de plomb et d'argent, un alliage d'étain de plomb et de cadmium, un alliage de bismuth d'étain de plomb et de cadmium, un alliage 5 de bismuth de plomb et d'étain. L'alliage peut aussi être choisi parmi : - de l'or à 82% et du silicium à 12%, - un amalgame, - un alliage de plomb à 236 parts, d'étain à 207 parts, de bismuth à 420 parts, aussi appelé alliage rose et dont la température de fusion est en 10 dessous de 100°C, - un alliage de plomb 3 parts, d'étain 2 parts, de bismuth 5 parts dont la température de fusion est de 91,6°C, - un alliage de plomb 1 part, d'étain 1 part, de bismuth 2 parts dont la température de fusion est de 93°C, 15 - un alliage de Bismuth 8 parts, de plomb 5 parts, d'étain 3 parts qui fond dans l'eau bouillante, - un alliage d'étain 1 part, de plomb 1 part, de bismuth 2 parts dont la température de fusion est de 94°C, - un alliage de plomb 5 parts, d'étain 3 parts, de bismuth 8 parts dont la 20 température de fusion est de 84, 5°C - un alliage d'étain 17 parts, de plomb 33 parts, de Bismuth 50 parts qui fond à 94°C, - un alliage de plomb 2 parts, d'étain 2 parts, de bismuth 7 à 8 parts, de cadmium 1 à 2 parts dont la température de fusion est entre 66°C et 71 25 °C, - un alliage d'étain 15,5 parts, de plomb 30 parts, de bismuth 40 parts, de cadmium 15, 5 parts dont la température de fusion est de 71°C, - un alliage d'étain à 13%, de plomb à 27%, de bismuth à 50% de cadmium à 10% dont la température de fusion est de 70°C, 30 - un alliage de bismuth 80 parts, de plomb 50 parts, d'étain 30 parts, de mercure 16 parts dont la température de fusion est de l'ordre de 65°C, 3052594 9 - un alliage de plomb 8 parts, d'étain 4 parts, de bismuth 15 parts, de cadmium 3 parts en pleine fusion au dessus de 60°C mais qui se ramollit entre 55°C et 60°C, - un alliage de bismuth 50 parts, d'étain 12,5 parts, de cadmium 12,5 parts, 5 de plomb 25 parts dont la température de fusion est de 47°C, - un alliage d'étain à 50%, de plomb à 32% de Cadmium à 18% dont la température de fusion est de 145°C, - un alliage d'étain à 62%, de plomb à 36%, d'argent à 2% dont la température de fusion est de 178°C, 10 - un alliage d'étain à 63%, de plomb à 37% dont la température de fusion est de 183°C, - un alliage d'étain à 63%, de plomb à 36,7% et d'antimoine à 0,3% dont la température de fusion est de 183°C, - un alliage d'étain à 60%, de plomb à 39,7% et d'antimoine à 0,3% dont la 15 température de fusion est de 188°C, - un alliage d'étain à 20% et d'or à 80% dont la température de fusion est de 280°C, - un alliage de plomb à 93,5%, d'étain à 5%, d'argent à 1,5% dont la température de fusion est de 301°C, 20 - un alliage représenté par la formule Sn5Pb dont la température de fusion est de 194°C, - un alliage représenté par la formule Sn4Pb dont la température de fusion est de 189°C, - un alliage représenté par la formule Sn3Pb dont la température de fusion 25 est de 186°C, - un alliage représenté par la formule Sn2Pb dont la température de fusion est de 196°C, - un alliage représenté par la formule SnPb dont la température de fusion est de 241°C, 30 - un alliage représenté par la formule Sn5Pb3 dont la température de fusion est de 289°C, - un alliage de Darcet Bi50Pb25Sn25 dont la température de fusion est de 94°C, 3052594 10 - un alliage de Newton Bi50Pb31Sn19 dont la température de fusion est de 94°C, ' r«I Ph Pki ru 1 Cn Pti avec des eutectiquesru fr-Irlan} antra 1 qs:t. r af ..,..43. ...43.-,.14 ..,,.. ....,..42.-..58 '..v.....s., .........., ..........-., ..........., ...,..,°,...., ...., 163°C, 5 - Les alliages eutectiques binaires Bi-Pb à teneur en Bi comprise entre 55% et 58% à température de fusion comprise entre 124°C et 125°C - Un alliage appartenant à la famille des eutectiques Au-Sn dans différentes proportions (par exemple 20% d'or et 80% d'étain) présentant une température de fusion inférieure à 200°C, 10 - Les alliages Ag-Bi, ou autres de cette famille, - Un des alliages suivantes Sn-Ag-Cu, Sn-Pb ou Sn-Pb-Ag [0037] Dans la présente description, quant on parle d'une part ou d'un pourcentage, il s'agit d'une part en poids ou d'un pourcentage en poids par rapport à un poids total, notamment ici de l'alliage (donc du matériau métallique). 15 [0038] Les alliages listés ci-dessus sont tous compatibles avec l'utilisation de particules d'argent, le solvant utilisé dans le cadre de la solution sera juste choisi pour éviter d'être trop corrosif/agressif vis-à-vis de l'alliage et du support (notamment lorsque ledit support est en polycarbonate). Le solvant visé ici est préférentiellement anhydre (c'est à dire sans eau), et est de préférence un acide 20 ou fortement réducteur [0039] Concernant l'alliage, lorsque ce dernier comporte au moins l'un des constituants suivants : de l'étain, de l'argent, du cuivre ou du bismuth, il a été obtenu des résultats performants. [0040] Selon un exemple particulier de mise en oeuvre, les particules métalliques 25 sont des particules en argent et le matériau métallique est du Sn96,5Ag3Cu0,5 ce dernier matériau présente une température de fusion de 217°C et un module de Young de 41,6 Gpa. [0041] On comprend de ce qui a été dit ci-avant que l'invention est aussi relative à un procédé de fabrication d'un dispositif 1 comprenant la piste 3 électriquement 30 conductrice agencée sur le support 2. Comme illustré en figure 3, ce procédé comporte une étape de fourniture El du support 2 et une étape de formation E2 de la piste 3 électriquement conductrice sur le support 2. Cette étape de formation E2 comporte les étapes suivantes : une étape fourniture E2-1 d'une 3052594 11 solution destinée à être déposée sur le support 2 et une étape de dépôt E2-2 de la solution par impression, notamment par sérigraphie, par jet d'encre, par héliogravure ou par enduction, sur le support 2. De préférence, l'étape de dépôt E2-2 de la solution sur le support 2 est telle qu'il est réalisé un motif destiné à 5 délimiter au moins une partie d'antenne ou d'inductance. L'étape de fourniture E2-1 de la solution est notamment telle que la solution fournie comporte un mélange d'un solvant, de l'ensemble de particules métalliques 4 et du matériau métallique 5 présentant une température de fusion inférieure à celle des particules métalliques 4 de l'ensemble de particules métalliques. Dans la 10 présente description, la solution est liquide (du fait du dépôt par impression) et est aussi assimilée à une encre. [0042] Le procédé (notamment l'étape E2) peut comporter une étape de préparation E2-3 de la solution à fournir comprenant la formation du mélange comprenant le solvant, les particules métalliques 4 de l'ensemble de particules 15 métalliques et le matériau métallique 5. Notamment, le mélange peut consister en l'introduction dans un récipient du solvant, des particules métalliques 4 et d'une poudre du matériau métallique 5 ou encore du solvant, des particules métalliques 4 et d'une pâte à braser comprenant le matériau métallique 5. Autrement dit, le matériau métallique 5 intégré à la solution peut se présenter, 20 avant d'être mélangé à ladite solution, sous la forme d'une poudre d'un alliage métallique, ou ledit matériau métallique 5 est présent au sein d'une pâte à braser ajoutée à ladite solution. Le rôle du solvant et de mouiller et de fluidifier le mélange pour obtenir une solution apte à être déposée par impression, par exemple par jet d'encre ou par sérigraphie. Idéalement, le solvant présente une 25 tension de vapeur très basse à température ambiante, afin de minimiser le séchage sur le support 2, mais permettant son évaporation dans un temps raisonnable notamment à une température de l'ordre de 150°C. On utilise donc en tant que solvant des substances à haut point d'évaporation telles que l'éthylène glycol ou un autre alcool. Le matériau métallique 5, aussi appelé liant 30 fusible est choisi pour garantir la cohésion de la couche formant la piste 3 électriquement conductrice à l'état sec, après évaporation du solvant. À l'état humide, notamment lorsqu'il se présente sous forme de pâte à braser, le matériau métallique 5 est dispersé dans le solvant et en augmente la viscosité, et 3052594 12 peut influencer la rhéologie de la pâte, que l'on veut thixotrope (viscosité plus faible à cisaillement élevé). Par ailleurs, le mélange peut aussi comporter des agents dispersant évitant l'agglomération ou la sédimentation du matériau métallique 5 sous forme de poudre ou de pâte à braser. Les agents visés ci- 5 dessus peuvent être des tensio-actifs comme le terpinéol ou des Surfynol®. [0043] Afin d'améliorer la conductivité électrique de la piste 3 électriquement conductrice, le procédé comporte (figure 3) une étape de fusion E2-4, E3 du matériau métallique 5 d'où il résulte la formation d'une soudure en matériau métallique 5 entre des particules métalliques 4 de l'ensemble de particules 10 métalliques. Bien entendu, cette étape de fusion E2-4, E3 peut être mise en oeuvre après dépôt de la solution sur le support 2. Comme il le sera vu par la suite, il peut être mise en oeuvre une première étape de fusion E2-4 notamment de manière concomitante à l'évaporation du solvant et/ou une deuxième étape de fusion E3 de manière concomitante à une étape de thermoformage du support 2. 15 On comprend par ailleurs qu'au terme de l'étape de formation de la piste 3 ou plus généralement au terme du procédé de fabrication du dispositif, la piste 3 comporte préférentiellement des particules métalliques soudées entre elles par du matériau métallique 5, cette soudure étant résultante de l'étape de fusion. [0044] Selon une mise en oeuvre, l'étape de formation E2 de la piste 3 20 électriquement conductrice sur le support 2 comporte une étape de traitement thermique E2-5 de la solution déposée sur le support 2 d'où il résulte une évaporation du solvant. En ce sens, au terme de l'évaporation du solvant il est possible d'obtenir la piste 3 électriquement conductrice, et préférentiellement dont des particules 4 métalliques sont soudées entre elles par du matériau 25 métallique 5 assurant ainsi une bonne conductivité électrique de la piste 3 électriquement conductrice. On comprend que l'homme du métier sera à même de choisir le mélange pour qu'il soit adapté à une telle étape de traitement thermique. Par ailleurs, on comprend aussi qu'il résulte préférentiellement de la mise en oeuvre de l'étape de traitement thermique E2-5 la fusion du matériau 30 métallique : on dit alors que l'étape de traitement thermique met en oeuvre ladite étape de fusion E2-4 du matériau métallique. [0045] De préférence, l'étape de préparation de la solution - et donc la solution fournie - est telle que pour la masse formée par les particules métalliques 4 de 3052594 13 l'ensemble de particules métalliques et le matériau métallique 5, ledit matériau métallique représente entre 1% et 25% en poids de la masse, et préférentiellement entre 1% à 10% en poids de la masse, le reste étant formé par lesdites particules métalliques 4. Plus le pourcentage en poids du matériau 5 métallique 5 augmente, plus il a été constaté un enrobage des particules métalliques 4 consécutivement à l'étape de fusion E2-4, E3 et ce notamment dans l'exemple évoqué ci-dessus à base de particules d'argent et de Sn96,5Ag3Cu0,5. Lors de l'utilisation de particules métalliques 4 en argent avec le matériau métallique 5 formé par Sn96,5Ag3Cu0,5, il a été constaté qu'entre 5 % et 10 10% de matériau métallique 5 au sein de la masse, il était réalisé des soudures entre particules métalliques 4 selon un premier état dans lequel les particules métalliques 4 ne sont pas entièrement recouvertes par du matériau métallique 5 et que lorsque le pourcentage devenait supérieur à 10% il était réalisé des soudures, selon un deuxième état, enrobant les particules d'argent entre elles. 15 On comprend que plus on augmente la quantité de matériau métallique 5, plus les soudures obtenues par la fusion de ce dernier vont remplir les espaces entre les particules métalliques 4 jusqu'à toutes les enrober au sein d'une couche en matériau métallique 5 si la quantité dudit matériau métallique le permet. Autrement dit, la composition de la solution peut être choisi de sorte que l'étape 20 de fusion correspondante du matériau métallique soit telle qu'à son terme, et après solidification du matériau métallique, il soit réalisé une soudure enrobant les particules métalliques ou laissant des surfaces de particules métalliques non recouverte de matériau métallique. Le choix de la soudure dépend de la conductivité électrique des particules métalliques, en effet on favorise la plus 25 grande surface à l'élément qui donne la meilleure conductivité électrique à l'ensemble : si les particules métalliques sont plus conductrices électriquement que le matériau métallique, la soudure sera préférentiellement réalisée telle qu'elle laisse des surfaces de particules métalliques non recouverte de matériau métallique, et inversement si le matériau métallique est plus conducteur 30 électriquement que les particules métalliques la soudure sera réalisée préférentiellement telle que le matériau métallique 5 enrobe totalement les particules métalliques 4 après soudage. 3052594 14 [0046] La figure 4 représente la résistance électrique en mohm/sq ou mohm/carré en fonction de la température (appelée température de recuit) liée à l'étape de traitement thermique appliquée pendant 30 minutes pour faire évaporer le solvant pour une encre comportant seulement des particules d'argent 5 (courbe C1), et pour une encre comportant des particules d'argent mélangées au matériau métallique (Courbe C2). Dans le cadre de la figure 4, les particules métalliques sont en argent de taille d'environ 400nm à 1pm et représentent 90% en poids de la masse formée par les particules d'argent et le matériau métallique. Par ailleurs, ici les particules métalliques sont mélangées à 10% en poids de 10 ladite masse avec un alliage fusible de type Ag-Sn-Cu. La solution est déposée par sérigraphie, et la température appliquée ensuite varie entre 100 et 200°C. L'épaisseur de la métallisation obtenue (c'est-à-dire la piste électriquement conductrice) est d'environ 10pm. [0047] Dans le cas de l'encre seule (courbe C1), après évaporation du solvant, 15 les particules se touchent, réalisant ainsi des contacts électriques ponctuels entre elles. Dans le cas de l'encre comportant des particules d'argent 4 mélangées au matériau métallique 5 (courbe C2), le matériau métallique 5 vient souder les particules 4 entre elles au terme de l'évaporation du solvant réalisant ainsi une étape de fusion correspondante. On s'aperçoit à la lecture de cette figure 4 que 20 l'utilisation du mélange selon la présente invention permet l'obtention de meilleurs résultats que les particules d'argent seules. [0048] Par ailleurs, il a été mis en avant lors de l'étape de traitement thermique E2-5 que l'application d'un protocole utilisant plusieurs paliers différents en température permettait d'obtenir une conductivité électrique encore meilleure. 25 Selon ce protocole, l'étape de traitement thermique E2-5 comporte une première phase dans laquelle le support 2 et la solution déposée sont soumis à une première température comprise entre 40°C et 80°C, notamment égale à 60°C, pendant un premier temps compris entre 1 seconde et 360 secondes, notamment égal à 300 secondes. Cette première phase permet notamment d'éviter de 30 monter trop rapidement à la température d'ébullition de certains solvants et d'éviter la création de cratères ou de trous dans la couche que l'on cherche à former (c'est à dire la piste) lors de l'évaporation brutale du solvant. L'étape de traitement thermique E2-5 comporte, après la première phase, une deuxième 3052594 15 phase dans laquelle le support 2 et la solution déposée sont soumis à une deuxième température comprise entre 80°C et 120°C, notamment égale à 100°C, pendant un deuxième temps compris entre 1 seconde et 500 secondes, notamment égal à 300 secondes. Cette deuxième phase permet de figer une 5 composition homogène notamment entre du mélange Ag (particules métalliques) et brasure (matériau métallique). Enfin, l'étape de traitement thermique E2-5 comporte, après la deuxième phase, une troisième phase dans laquelle le support et la solution déposée sont soumis à une troisième température comprise entre 100°C et 300°C, notamment égale à 140°C, pendant un troisième temps 10 compris entre 1 seconde et 3600 secondes, notamment égal à 1800 secondes. Cette troisième phase permet notamment d'évaporer les restes de solvant et des résidus organiques et le cas échéant faire fondre le matériau métallique 5 (c'est à dire que l'on constate la mise en oeuvre une étape de fusion E2-4) qui doit donc être convenablement choisi. Ce protocole est fonctionnel avec la plupart des 15 matériaux qui seront choisis en fonction des températures mises en jeu, seul le substrat est limitant, par exemple le polycarbonate résiste seulement à 140°C maximum : il faudra donc adapter le protocole aussi en fonction du support 2. [0049] Il a été évoqué précédemment un thermoformage du support 2. Le thermoformage du support 2 peut être intéressant dans des applications où l'on 20 cherche à intégrer la piste électriquement conductrice (par exemple une antenne) à l'intérieur d'un appareil électronique (téléphone, Pager, ...). Au lieu d'imprimer directement la piste électriquement conductrice 3 sur un circuit imprimé, l'idée est de la miniaturiser pour l'intégrer dans un module spécifiquement dédié par exemple sur un support à base de plastique. Le thermoformage est une 25 technique qui consiste à prendre un matériau sous forme de plaque (dans notre cas préférentiellement un plastique), à le chauffer pour le ramollir, et à profiter de cette ductilité pour le mettre en forme avec un moule. Le matériau redurcit lorsqu'il refroidit, gardant la forme souhaitée pour son intégration. Dans le cas du thermoformage plastique, le matériau utilisé se présente le plus souvent sous 30 forme d'une feuille en plastique comprenant l'antenne que l'on thermoforme sur une coque plastique généralement en ABS (acronyme de acrylonitrile butadiène styrène) ou PC (acronyme de polycarbonate)/ABS ou ABS/PC. Le thermoformage est basé sur le phénomène de transition vitreuse des 3052594 16 thermoplastiques. En effet, leur température de transition vitreuse passée, les thermoplastiques sont à l'état de caoutchouc, il devient alors facile de leur donner une nouvelle forme. Une fois la température descendue en dessous de la transition vitreuse, le polymère retourne à l'état solide c'est-à-dire vitreux. Le 5 thermoformage se déroule selon les phases suivantes : chauffage de la matière ; mise en forme de la matière sur un moule adapté (par le vide, sous pression...) ; refroidissement (la pièce reste sur le moule) ; démoulage et évacuation de la pièce finale. L'un des principaux avantages du thermoformage est la relative rapidité à lancer une production par rapport à l'injection. 10 [0050] Dans le cadre d'un thermoformage du support 2, on propose ici d'utiliser la température appliquée au support 2 pour d'une part ramollir le support 2 en vue de lui donner une forme particulière, et d'autre part préférentiellement faire fondre le matériau métallique (à nouveau s'il a déjà fondu lors de l'étape de traitement E2-5 permettant l'évaporation du solvant) d'où il résulte qu'après 15 thermoformage des particules métalliques 4 sont à nouveau soudées par du matériau métallique 5 malgré les contraintes appliquées au support 2 pour la mise en forme. En ce sens, on conserve une très bonne conductivité de la piste électriquement conductrice même après thermoformage. Pour réaliser le thermoformage, le support 2 peut être au moins en partie formé par un matériau 20 ductile et thermoformable aux alentour de 140°C comme le polycarbonate ou le polyéthylène. Bien que l'alliage Ag-Bi devienne liquide à cette température de thermoformage cela n'est pas grave car il reste lié/emprisonné entre les particules métalliques d'argent et ressoude le tout lors du refroidissement. [0051] Plus généralement, dans le cadre du procédé, lorsque au moins une 25 partie du support 2 (voire tout le support 2) est apte à être thermoformée, après l'étape de formation E2 de la piste 3 sur le support 2, le procédé comporte une étape de thermoformage E4 de ladite au moins une partie du support 2. Cette étape de thermoformage E4 peut être mise en oeuvre après l'étape de fusion E24 décrite ci-avant, notamment lorsqu'elle est mise en oeuvre au cours de l'étape 30 de traitement thermique E2-5, ou cette étape peut être telle qu'elle met en oeuvre pour la première fois l'étape de fusion E3 du matériau métallique 5. On comprend de ce qui a été dit ci-dessus que le matériau métallique 5 peut subir une ou deux fusions selon les cas, dans le cadre du thermoformage il peut s'agir de la 3052594 17 première fusion ou de la deuxième fusion, en particulier l'évaporation du solvant de la solution peut ne pas provoquer la fusion du matériau métallique. L'étape de thermoformage E4 peut aussi être telle qu'elle ne permet pas la fusion du matériau métallique 5, notamment si ce dernier a déjà fusionné au cours de 5 l'étape de traitement E2-5 et est capable d'encaisser les contraintes mécaniques liées au thermoformage sans rompre et casser les liaisons électriques entre particules métalliques 4 réalisées par fusion au cours de l'étape E2-5. [0052] Selon une réalisation, on dit que l'étape de thermoformage E4 provoque la fusion E3 du matériau métallique 5 (c'est-à-dire que l'étape de thermoformage 10 E4 provoque la mise en oeuvre de l'étape de fusion E3 du matériau métallique 5), et après l'étape de thermoformage E4 tout ou partie des particules métalliques 4 de l'ensemble de particules métalliques sont soudées entre elles par ledit matériau métallique 5 ayant repris une forme solide, les soudures au terme de l'étape de thermoformage peuvent être telles que celles décrites ci-avant. On 15 comprend ici que l'étape de thermoformage E4 comporte l'application d'une température de thermoformage choisie pour, d'une part, permettre la déformation du support 2, et le cas échéant, d'autre part, permettre la fusion du matériau métallique 5. Au terme de l'étape de thermoformage, le support 2 conserve la forme à laquelle il a été contraint, la piste 3 pouvant épouser cette forme. Selon 20 cette réalisation, on distingue deux cas, soit le procédé comporte une seule étape de fusion E3 du matériau métallique 5 mise en oeuvre par l'étape de thermoformage E4, soit le procédé comporte deux étapes de fusion E2-4 et E3 du matériau métallique 5 respectivement nommées première étape de fusion E24 et deuxième étape de fusion E3, la première étape de fusion E2-4 étant 25 réalisée pendant l'étape de traitement thermique E2-5 du fait de la température appliquée pour évaporer le solvant et la deuxième étape de fusion E3 étant réalisée pendant l'étape de thermoformage du fait de la température appliquée pour thermoformer le support 2. [0053] Dans le cadre du dispositif, ce dernier peut être tel qu'au moins une partie 30 du support 2 est formée par un matériau apte à être thermoformé, ou encore que le support 2 adopte une forme obtenue par thermoformage, ladite piste 3 électriquement conductrice épousant ladite forme du support 2 obtenue par thermoformage (figure 5). 3052594 18 [0054] Dans le cadre du thermoformage, on comprend bien entendu qu'il faut choisir un matériau métallique 5 dont la fusion peut être obtenue lorsque la température de thermoformage du support 2 est appliquée. Si le support est à base de polycarbonate, sa température de thermoformage est de 150°C, dans ce 5 cas le matériau métallique choisi le sera pour être fusible à des températures allant de 90°C à 170°C, lorsque le matériau métallique présente une température de fusion supérieure à la température de thermoformage son utilisation est quand même possible car les hautes températures (par exemple 170°C) pendant le thermoformage ne durent seulement que quelques secondes, le PC peut être 10 utilisé jusqu'à cette température. Ceci permet de garantir une conductivité élevée et un bon comportement mécanique de la piste 3 électriquement conductrice pendant le thermoformage. Comme évoqué précédemment, il n'est pas obligé d'aller jusqu'à la fusion du matériau métallique 5 du moment qu'il peut encaisser les contraintes mécaniques et que ce dernier a déjà fusionné au cours de l'étape 15 E2-5 par la mise en oeuvre de l'étape de fusion E2-4 associée. Cependant, pour obtenir une faible rugosité et une conductivité électrique finale élevée de la piste 3 électriquement conductrice déformée au cours du thermoformage, il est préférable d'aller à la fusion du matériau métallique : en effet, une bonne soudure entre le matériau métallique 5 et les particules métalliques 4 permet d'obtenir un 20 bon contact électrique et donc une grande surface de contact. [0055] Le chauffage pour amener à la fusion (que cela soit au cours de l'étape E2-5 et/ou de l'étape de thermoformage E4), peut se faire avec différentes méthodes : soit par recuit sur une plaque chauffante, soit par un recuit à base d'impulsions (Flash UV), soit par un recuit micro-ondes, soit par un recuit 25 électrique (activation joule). [0056] De manière plus générale, la fusion du matériau métallique 5 est telle qu'il forme une brasure assurant une liaison intermétallique entre ladite brasure et des particules métalliques 4. Le matériau métallique 5 est choisi de sorte que sa fonte évite la surchauffe d'autres éléments du dispositif pour éviter de détériorer ces 30 autres éléments. La quantité du matériau métallique 5 peut être choisie de sorte à utiliser un minimum de matériau métallique 5 pour assurer les liaisons intermétalliques : on ne cherche pas à noyer les particules métalliques dans une couche de matériau métallique. En ce sens, la concentration de particules 3052594 19 métalliques 4 par rapport au matériau métallique 5 peut dépendre des contraintes mécaniques en particulier mises en oeuvre lors du thermoformage et de la température de thermoformage. [0057] On comprend que les avantages d'utilisation d'un mélange tel que décrit 5 dans le cadre du procédé et d'une telle piste 3 électriquement conductrice dans le cadre du dispositif sont nombreux. Par exemple, après recuit de la solution, le matériau métallique 5 forme un alliage fusible soudant les particules métalliques 4 entre elles et permettant d'obtenir des conductivités électriques proches de celle d'un matériau massif sans défauts. La phase fusible du matériau métallique 10 5 est destinée à conserver en partie les caractéristiques mécaniques et électriques lors du thermoformage de la piste 3 électriquement conductrice ayant la capacité à se déformer plastiquement lors de contacts intenses et lors de la montée en température afin de permettre la soudure de la phase fusible à la surface des particules métalliques 4 pour obtenir une continuité électrique de la 15 couche formant la piste 3 électriquement conductrice après thermoformage. L'utilisation de matériaux métalliques issus des technologies du brasage est certainement une technique d'assemblage des particules métalliques 4 parmi celle qui confère les meilleures performances électriques à la solution recuite (évaporation du solvant) et thermoformée. Le matériau métallique 5 forme des 20 joints de soudure constitués par une liaison métallurgique des métaux à assembler, résultant de la solidification de la brasure car son point de fusion est toujours inférieur à celui des particules d'argent en présence. Ce matériau métallique 5 aussi appelé métal d'apport, qui est par exemple à base d'indium (In), ou à base d'alliages Sn-Pb, Au-Sn, etc., est amené à l'état liquide (fusion de 25 ce dernier) par une source de chaleur, pénètre par capillarité entre les bords des surfaces des particules métalliques 4 en remplissant tous les interstices, et s'incruste préférentiellement littéralement dans la couche superficielle du support 2. Ce matériau métallique sert au mouillage intégral des surfaces par l'alliage fondu et sans lequel il est impossible d'assurer une réelle continuité électrique de 30 la piste 3. L'aptitude au brasage est intimement liée au fait que l'alliage mouille bien les surfaces et cette propriété très complexe. [0058] Dans certains cas, notamment dans le cas de la formation de la piste 3 électriquement conductrice sur un support 2 thermodéformable, il peut être 3052594 20 avantageux d'améliorer l'adhérence de la piste 3 électriquement conductrice. L'adhérence peut être améliorée notamment si le support comporte - ou est constitué par - du polycarbonate, du Si02 ou un oxyde (le matériau de base du support sera choisi en fonction du choix ou non de la mise en oeuvre de l'étape 5 de thermoformage), grâce à l'utilisation d'une couche d'accroche. Cette couche d'accroche peut être utilisée que l'on souhaite réaliser ou non par la suite un thermoformage si le support 2 le permet : une solution adhérente est toujours plus intéressante qu'une solution non adhérente. La couche d'accroche est néanmoins préférée lorsque l'on réalise un thermoformage du support 2 pour 10 améliorer le maintien de la piste sur le support 2 au cours du thermoformage. Plus généralement, dans le cadre du procédé ce dernier peut comporter une étape de formation E5 (figure 3) du support 2 à fournir comprenant une étape de fourniture E5-1 d'une base, notamment en polycarbonate ou en Si02 ou en oxyde, et une étape de formation E5-2 d'une couche d'accroche 7 destinée à 15 former une interface entre la piste 3 électriquement conductrice et la base 6 (figures 1, 2, et 5). Pour cela, la couche d'accroche 7 peut comporter un thiol et un méthoxy, le groupement thiol assure l'accroche avec les particules métalliques 4, notamment en argent (bien que le groupement thiol soit aussi compatible avec les autres matériaux cités pour former les particules 20 métalliques), et/ou le matériau métallique 5, notamment lorsqu'il comporte de l'argent ou autres métaux tels que visés précédemment, et le groupement methoxy assure l'accroche sur la base notamment en polycarbonate ou en Si02 ou en oxyde. La couche d'accroche 7 peut être formée en HSCH2(CH2)9CH2OH, en 4mercapto-1-butaniol, en 5-Amino-1, 3, 4-thiadiazole-2-thiol qui présentent 25 l'avantage de rester stable à 140°C, d'autres couches d'accroche en autres matériaux peuvent être utilisées mais risquent d'être moins efficaces. Dans le cadre du dispositif, on dit que le support 2 peut comporter une base 6 et une couche d'accroche 7 disposée sur la base 6 et assurant un maintien de la piste 3 électriquement conductrice sur ledit support 2, et notamment même au cours du 30 thermoformage dudit support 2. Autrement dit, la couche d'accroche 7 présente des affinités avec le matériau de la base 6 du support et ceux de la piste 3 pour assurer une bonne liaison mécanique entre la base 6 et la piste 3. La couche d'accroche 7 peut aussi comporter un groupement carboxylique ou un 3052594 21 groupement comprenant HSONH2. Dans le cadre où l'on souhaite réaliser une couche d'accroche sans qu'il y ait thermoformage du support par la suite, il peut être utilisé du A1203 en tant que couche d'accroche 7. [0059] La présente invention est tout particulièrement adaptée pour former une 5 antenne ou une inductance à partir de la piste 3 électriquement conductrice dont le paramètre essentiel est la conductivité électrique qui doit être la plus grande possible. En particulier, la piste électriquement conductrice peut comporter une conductivité électrique comprise entre 105 et 106 S.m-1 et ce même après thermoformage du support. Notamment, l'antenne formée à partir de la piste peut 10 être une antenne filaire, une antenne à fente, une antenne à patch, une antenne à ouverture, une antenne à réflecteur, etc., dont le design peut être adapté par l'homme du métier. [0060] Par ailleurs, l'utilisation d'un matériau métallique 5 ayant fusionné pour former, avec les particules métalliques 4, la piste 3 électriquement conductrice 15 permet à cette dernière de présenter une faible rugosité ce qui présente un avantage, notamment dans le cadre des antennes. En effet, comme la conduction électrique se fait sur la peau du dépôt (courant de surface de la piste métallique), la rugosité devient importante pour les hautes fréquences : il faut que la surface soit plane pour avoir un bon rendement entre l'onde électromagnétique 20 et le courant créés dans la piste métallique. [0061] Les particules métalliques 4 sont notamment telles que, lors de la mise en oeuvre du procédé, elles ne sont pas entrées en fusion, gardant ainsi leur forme d'origine. [0062] Tout ce qui a été dit en relation avec le dispositif peut s'appliquer au 25 procédé de fabrication du dispositif et tout ce qui a été dit en relation avec le procédé peut s'appliquer au dispositif. Par ailleurs, le procédé peut être tel qu'il permet la formation simultanée d'une pluralité de dispositifs tels que décrits qui partagent un même support 2 avant d'être individualisés. [0063] On comprend de ce qui a été dit ci-avant qu'il est possible d'obtenir des 30 antennes de différentes formes aptes à épouser tout type de surface, permettant ainsi de faciliter leurs intégrations. Autrement dit, l'invention est aussi relative à un objet électronique 100 (figure 6), notamment communicant de type téléphone portable, comportant le dispositif 1 tel que décrit. En particulier, la piste 3 3052594 22 électriquement conductrice forme au moins une partie d'une antenne reliée à un module 101 d'émission et/ou de réception ou forme au moins une partie d'une inductance. Notamment, le dispositif 1 est conformé par thermoformage de sorte à épouser une partie de l'objet électronique par exemple une coque, notamment 5 en plastique, d'habillage de ce dernier. [0064] De manière générale, la solution déposée, et la piste électriquement conductrice résultante, présentent des dimensions et des compositions adaptées à l'application (inductance ou antenne). En particulier, après dépôt de la solution, l'épaisseur de solution déposée peut être comprise entre 500µm et 2mm, pour 10 une largeur comprise entre 50µm et 150µm (et préférentiellement égale à 100µm). Une fois la piste réalisée, c'est à dire notamment après évaporation du solvant, la piste peut présenter une épaisseur comprise entre 5tm et 301m , pour une largeur comprise de l'ordre de 100µm. En outre, la piste électriquement conductrice peut être telle que les particules métalliques sont reliées 15 électriquement entre elles par le matériau métallique. La piste électriquement conductrice peut comporter un empilement de particules métalliques reliées entre elles électriquement par soudure en matériau métallique 5. [0065] L'utilisation du thermoformage est préférée dans les applications d'antenne, dans les application d'inductance le support ne sera 20 préférentiellement pas thermoformé. REVENDICATIONS1. Procédé de fabrication d'un dispositif (1) comprenant une piste (3) électriquement conductrice agencée sur un support (2), ledit procédé comportant une étape de fourniture (El) du support (2), et une étape de formation (E2) de la piste (3) électriquement conductrice sur le support (2) comprenant les étapes suivantes : - une étape de fourniture (E2-1) d'une solution destinée à être déposée sur le support (2), - une étape de dépôt (E2-2) de la solution par impression sur le support (2), caractérisé en ce que l'étape de fourniture (E2-1) de la solution est telle que ladite solution fournie comporte un mélange d'un solvant, d'un ensemble de particules métalliques (4) et d'un matériau métallique (5) présentant une température de fusion inférieure à celle des particules métalliques (4) de l'ensemble de particules métalliques, et en ce que le procédé comporte une étape de fusion (E2-4, E3) du matériau métallique (5) d'où il résulte la formation d'une soudure en matériau métallique (5) entre des particules métalliques (4) de l'ensemble de particules métalliques. 2. Procédé selon la revendication précédente, caractérisé en ce que l'étape de formation (E2) de la piste (3) électriquement conductrice sur le support (2) comporte une étape de traitement thermique (E2-5) de la solution déposée sur le support (2) d'où il résulte une évaporation du solvant. 3. Procédé selon la revendication précédente, caractérisé en ce que l'étape de traitement thermique (E2-5) comporte : - une première phase dans laquelle le support (2) et la solution déposée sont soumis à une première température comprise entre 40°C et 80°C, notamment égale à 60°C, pendant un premier temps compris entre 1 seconde et 360 secondes, notamment égal à 300 secondes, puis - une deuxième phase dans laquelle le support (2) et la solution déposée sont soumis à une deuxième température comprise entre 80°C et 120°C, 3052594 24 notamment égale à 100°C, pendant un deuxième temps compris entre 1 seconde et 500 secondes, notamment égal à 300 secondes, puis - une troisième phase dans laquelle le support (2) et la solution déposée sont soumis à une troisième température comprise entre 100°C et 300°C, 5 notamment égale à 140°C, pendant un troisième temps compris entre 1 seconde et 3600 secondes, notamment égal à 1800 secondes. 4. Procédé selon l'une des revendications 2 ou 3, caractérisé en ce qu'il résulte de la mise en oeuvre de l'étape de traitement thermique la fusion (E2-4) 10 du matériau métallique (5). 5. Procédé selon l'une quelconque des revendications précédentes, caractérisé en ce qu'au moins une partie du support (2) est apte à être thermoformée, et en ce qu'après l'étape de formation (E2) de la piste (3) 15 électriquement conductrice sur le support (2), le procédé comporte une étape de thermoformage (E4) de ladite au moins une partie du support (2). 6. Procédé selon la revendication précédente, caractérisé en ce que l'étape de thermoformage (E4) provoque la fusion (E3) du matériau métallique (5), et en 20 ce qu'après l'étape de thermoformage (E4) tout ou partie des particules métalliques (4) de l'ensemble de particules métalliques sont soudées entre elles par ledit matériau métallique (5). 7. Procédé selon l'une quelconque des revendications précédentes, 25 caractérisé en ce que l'étape de dépôt (E2-2) de la solution sur le support (2) est telle qu'il est réalisé un motif destiné à délimiter au moins une partie d'antenne ou d'inductance. 8. Procédé selon l'une quelconque des revendications précédentes, 30 caractérisé en ce que le matériau métallique (5) est choisi parmi les alliages suivants : Ag-Bi, Ag-Sn-Bi, Ag-Sn-Cu, Au-Sn. 3052594 25 9. Procédé selon l'une quelconque des revendications précédentes, caractérisé en ce qu'il comporte une étape de formation (E5) du support (2) à fournir comprenant une étape de fourniture (E5-1) d'une base et une étape de formation (E5-2) d'une couche d'accroche (7) destinée à former une interface 5 entre la piste (3) électriquement conductrice et la base (6). 10. Dispositif (1) comprenant un support (2) et une piste (3) électriquement conductrice agencée sur le support (2), ladite piste (3) électriquement conductrice comportant un ensemble de particules métalliques (4), des particules 10 métalliques (4) de l'ensemble de particules métalliques étant liées électriquement entre elles par soudure en un matériau métallique (5) de ladite piste (3), ledit matériau métallique (5) présentant une température de fusion inférieure à celle desdites particules métalliques (4) de l'ensemble de particules métalliques. 15 11. Dispositif selon la revendication précédente, caractérisé en ce qu'au moins une partie du support (2) est formée dans un matériau apte à être thermoformé. 12. Dispositif selon l'une des revendications 10 ou 11, caractérisé en ce que le matériau métallique est choisi parmi les alliages suivants : Ag-Bi, Ag-Sn-Bi, Ag-20 Sn-Cu, Au-Sn. 13. Dispositif selon l'une des revendications 10 à 12, caractérisé en ce que les particules métalliques présentent des dimensions extérieures maximales comprises entre 30nm et 30µm, et préférentiellement comprises entre 1µm et 25 10,um. 14. Dispositif selon l'une des revendications 10 à 13, caractérisé en ce que le support (2) adopte une forme obtenue par thermoformage, ladite piste (3) électriquement conductrice épousant ladite forme du support (2) obtenue par 30 thermoformage. 3052594 26 15. Dispositif selon l'une des revendications 10 à 14, caractérisé en ce que la piste électriquement conductrice (3) forme au moins une partie d'une antenne ou au moins une partie d'une inductance. 5 16. Dispositif selon l'une quelconque des revendications 10 à 15, caractérisé en ce que le support (2) comporte une base (6) et une couche d'accroche (7) disposée sur la base (6) et assurant un maintien de la piste (3) électriquement conductrice sur ledit support (2).